(57)【特許請求の範囲】
【請求項１】
（Ａ）ポリカルボン酸塩を含有する減水剤７５〜２５重量％と（Ｂ）平均分子量１８０以上３００未満のものが７０〜３０重量％、平均分子量３００以上のものが３０〜７０重量％であり、かつ、平均分子量４，０００以上のものが３０重量％以下である糖類の水素添加物２５〜７５重量％とを含有することを特徴とするセメント添加剤。
【請求項２】
糖類と、アルキレングリコール、グリセリン、キシリトール、エリスリトール、ソルビトールから選ばれる１種または２種以上の多価アルコールの反応混合物であって、平均分子量が２００以上１０，０００未満のものをさらに含む、請求項１に記載のセメント添加剤。
【請求項３】
前記の多価アルコールが１モル以上１００モル未満の（ポリ）エチレングリコールまたは（ポリ）プロピレングリコールであることを特徴とする請求項２に記載のセメント添加剤。
【請求項４】
前記の糖類がデンプン加水分解物であることを特徴とする請求項１〜請求項３のいずれかに記載のセメント添加剤。
【発明の詳細な説明】
【０００１】
【産業上の利用分野】
本発明は、セメント組成物、すなわち、例えば、セメントペースト、グラウト、モルタルおよびコンクリート等に使用されるセメント添加剤に関する。
詳しく言えば、本発明のセメント添加剤は、高い減水性を有し、セメント組成物のブリーディングを抑制し、ワーカビリティーやポンパビリティーを改善し、かつ、過剰の空気連行性や凝結遅延性がなく、耐久性を向上させるものである。
【０００２】
【背景技術】
近年、良質な川砂、川砂利等の骨材の採取が極めて困難となり、海砂、砕砂および砕石などの骨材がコンクリートの製造に使用されている。また、最近では、骨材供給の将来的展望の悪化が予想されるため、既設コンクリート構造物の解体等により生じたコンクリートを破砕し、再生骨材として利用することが検討されている。しかしながら、良質な骨材を使用しないでコンクリートを製造すると、単位水量やブリーディング量が増加したり、ワーカビリティーやポンパビリティーが著しく低下したり、コンクリートの品質を低下させる等問題となっている。
【０００３】
一方、単位セメント量が比較的少ない貧配合コンクリートと称されるコンクリートは、ワーカビリティーが低下したり、ブリーディング量が増加するという問題を抱えている。
【０００４】
このような状況において、従来からコンクリートの品質を改善する目的で、リグニンスルホン酸塩、ポリカルボン酸塩、ナフタレンスルホン酸塩ホルマリン縮合物などを主成分とする減水剤が利用されており、また、高性能減水剤を使用したコンクリートに単糖類と二糖類とを添加してワーカビリティーを改良する方法（特開昭５７−４７７５４号公報参照）や高性能減水剤を使用したコンクリートに多価フェノールと糖類とを添加してワーカビリティーを改良する方法（特開昭５７−１７５７６５号公報参照）が提案されてはいるが、これらの方法についてはコンクリートの凝結を遅延するという問題が存在し、また、減水性や強度を改善する目的で平均分子量３００〜３，５００のオリゴ糖の水素添加物を配合したセメント組成物（特公昭６０−１８６１５号公報参照）や平均分子量３００〜３，５００のオリゴ糖の酸化物を配合したセメント組成物（特公昭６０−１８６１６号公報参照）、活性水素を有する化合物１モルに対してアルキレンオキサイドを１００モル以上付加した分子量が５，０００〜１，０００，０００のポリエーテルポリオールまたはその誘導体よりなる減水剤やスランプロス防止剤（特開昭６０−２７６３７号公報参照）も提案されてはいるが、これらの技術は減水性が十分ではない。
さらに、多価アルコールにアルキレンオキサイドを付加した化合物をマスコンクリートのひび割れを防止するためのセメント添加剤（特開平６−１７１９９６号公報参照）も提案されてはいるが、前述の種々の問題点を解決することは出来ない。
【０００５】
現時点では依然として、高い減水性を有し、セメント組成物のブリーディングを低減し、ワーカビリティーとポンパビリティーを改善し、かつ、過剰の空気連行性や凝結遅延性がなく、耐久性を向上させるセメント添加剤の開発が強く要望されている。
【０００６】
【発明の開示】
本発明者らは、上記の如き従来技術における諸種の問題点を解決するために、鋭意研究を重ねた結果、減水剤と特定の平均分子量分布を持つ糖類の水素添加物および／または糖類と多価アルコールとの反応混合物とを特定の割合をもって使用することにより、減水剤の減水性が相乗的に向上し、特に高い減水性を有し、セメント組成物のブリーディングを抑制し、ワーカビリティーやポンパビリティーを改善し、かつ、過剰の空気連行性や凝結遅延性がなく、耐久性を向上させるセメント添加剤を提供することに成功した。
【０００７】
すなわち、本発明は、（Ａ）ポリカルボン酸塩を含有する減水剤７５〜２５重量％と（Ｂ）糖類の水素添加物および／または（Ｃ）糖類と多価アルコールとの反応混合物２５〜７５重量％とを含有することを特徴とするセメント添加剤を提供するものである。
【０００８】
以下に本発明を詳細に説明する。
本発明における、前記（Ａ）のポリカルボン酸塩を含有する減水剤は、ポリカルボン酸塩を６０重量％以上含有するものが好ましく、リグニンスルホン酸塩、ナフタレンスルホン酸塩ホルマリン縮合物、メラミンスルホン酸塩ホルマリン縮合物などから選ばれる１種または２種以上をさらに含有するものであってもよい。該ポリカルボン酸塩の具体的な例としては、ポリ（アクリル酸塩とアクリレートとの共重合体）、ポリ（メタクリル酸塩とメタクリレートとの共重合体）、ポリ（スチレンとマレイン酸塩との共重合体）、ポリ（スチレンとマレエートとの共重合体）が挙げられる。
【０００９】
本発明における前記（Ａ）のポリカルボン酸塩を含有する減水剤と（Ｂ）糖類の水素添加物および／または（Ｃ）糖類と多価アルコールとの反応混合物との配合割合において、（Ａ）の含有量が７５重量％を越え、かつ、（Ｂ）および／または（Ｃ）の含有量が２５重量％を下回る場合には、セメント組成物のワーカビリティーや減水性の相乗的な向上を示さない。また、（Ａ）の含有量が２５重量％を下回り、かつ、（Ｂ）および／または（Ｃ）の含有量が７５重量％を上回る場合には、セメント組成物のワーカビリティーを改善するものの、減水性の相乗的な向上を示さない。
【００１０】
本発明における前記の糖類の水素添加物（Ｂ）は、糖類のアルデヒド基をヒドロキシル基に還元したものであり、その（Ｂ）の総量に基づいて、平均分子量１８０以上３００未満のものが７０〜３０重量％、平均分子量３００以上のものが３０〜７０重量％であり、かつ、平均分子量４，０００以上のものが３０重量％以下であるものが特に好ましい。
【００１１】
この糖類の水素添加物（Ｂ）の配合割合において、平均分子量４，０００以上のものが３０重量％以上存在する場合には、セメント組成物を凝集する傾向が大きくなり、減水剤の減水性は低下し、セメント組成物のワーカビリティーを向上するに至らない。また、平均分子量１８０以上３００未満のものが７０〜３０重量％、平均分子量３００以上のものが３０〜７０重量％の範囲を逸脱すると、減水剤と糖類の水素添加物とのそれぞれの減水性が総和的に示されるだけであり、減水剤の減水性は相乗的な効果を発揮せず、セメント組成物のワーカビリティーの向上も認められない。
【００１２】
また、前記の減水剤（Ａ）と糖類の水素添加物（Ｂ）の配合割合において、減水剤と糖類の水素添加物の平均分子量１８０以上３００未満のもの単味、あるいは、減水剤と糖類の水素添加物の平均分子量３００以上のもの単味とを配合して使用しても、減水剤と糖類の水素添加物とのそれぞれの減水性の総和的な効果を示すのみであり、減水剤の減水性は相乗的な向上を示さず、セメント組成物のワーカビリティーの向上も認められない。
【００１３】
本発明における前記の糖類と多価アルコール反応混合物（Ｃ）は、その平均分子量が２００以上１０，０００未満のものであり、該多価アルコールがアルキレングリコール、グリセリン、キシリトール、エリスリトール、ソルビトールから選ばれた１種または２種以上を含有するものである。また、前記のアルキレングリコールは、１モル以上１００モル未満の（ポリ）エチレングリコールまたは（ポリ）プロピレングリコール、即ち、１モル以上１００モル未満の整数で表されるアルキレンオキシド基［−（Ｃ２Ｈ４Ｏ）ｎ−または−（Ｃ３Ｈ６Ｏ）ｎ−、ｎは１〜１００から選ばれる整数］を有する（ポリ）エチレングリコールまたは（ポリ）プロピレングリコールが好ましい。
【００１４】
平均分子量１０，０００を越える（Ｃ）糖類と多価アルコールとの反応混合物は、セメント組成物を凝集する傾向が大きくなり、減水剤の減水性は低下しセメント組成物のワーカビティーを向上することはできない。また、前記の（ポリ）エチレングリコールおよび／または（ポリ）プロピレングリコールが、１００モルを越える量で反応せしめて得られる混合物の場合には、空気連行性が大きくなる傾向があり、空気量を調整するのが困難になるために好ましくない。
【００１５】
本発明における糖類は、デンプン加水分解物、ブドウ糖発酵物、セルロース、セルロースの加水分解物、ヘミセルロース、ヘミセルロースの加水分解物が例示でき、なかでもデンプン加水分解物が特に好ましい。
【００１６】
本発明のセメント添加剤の使用量は、使用するセメント組成物に応じて適宜、定められるが、基本的にはセメント組成物に所望の減水性と十分なワーカビリティーを付与する量であればよく、例えば、通常は、セメント組成物中に含まれているセメント重量に対して、本発明のセメント添加剤を固形分換算で０．０５〜３重量％を添加するのが適量である。しかしながら、使用にあたってはこの範囲に特定されず、使用量は目的を達成する限り任意の範囲で定めることができる。
【００１７】
本発明のセメント添加剤を使用する場合は、適宜、その使用目的および使用状態に応じて、他の添加剤を配合させることができる。他の添加剤としては、オキシカルボン酸塩（グルコン酸塩、クエン酸塩、グルコヘプトン酸塩、酒石酸塩、リンゴ酸塩など）等の遅延剤、亜硝酸塩やチオシアン酸塩等の促進剤、セルロース誘導体やアクリル酸誘導体等の水溶性高分子物質、ならびに空気量調整剤、乾燥収縮低減剤、起泡剤、消泡剤、防錆剤および急結剤を例示することができる。
【００１８】
本発明のセメント添加剤は、一般的に使用されているセメントペースト、モルタル、グラウト及びコンクリート等のセメント組成物はもちろん、特に、使用骨材の影響から単位水量が通常より比較的大きくなるセメント組成物や良好なワーカビリティーが得られないセメント組成物、単位セメント量が小さく良好なワーカビリティーが得られ難い貧配合コンクリート、ポンプ施工コンクリート、高強度コンクリート、セメント二次製品、左官用モルタル、注入グラウト等のいずれの製造に対しても極めて有用に使用することができる。
【００１９】
【製造例】
本発明のセメント添加剤に使用される前記（Ｃ）の糖類と多価アルコールとの反応混合物の製造例として、糖類としてデンプン加水分解物を使用した場合を以下に例示するが、糖類としては、デンプン加水分解物の他に糖アルコールを用いて製造することも可能であり、本発明のセメント添加剤はこれらの製造態様例によって限定されるものではない。
【００２０】
製造例１
デンプン加水分解物４００部とキシリトール２０部とを無水トルエン１００部に添加して８０℃到達後に燐タングステン酸を１０部加えて３０分間撹拌した後、蒸留水を加えて反応を中止し、中和処理をして溶媒を除去した後に精製し、さらに、１０，０００を越える平均分子量物を限外濾過して取り除き反応混合物（サンプルＡ）を得た。
【００２１】
製造例２
デンプン加水分解物４００部とエリスリトール２０部とを無水トルエン１００部に添加し、以下、製造例１と同様にして反応混合物（サンプルＢ）を得た。
【００２２】
製造例３
デンプン加水分解物４００部とソルビトール２０部とを無水トルエン１００部に添加し、以下、製造例１と同様にして反応混合物（サンプルＣ）を得た。
【００２３】
製造例４
デンプン加水分解物４００部とグリセリン２０部どを無水トルエン１００部に添加し、以下、製造例１と同様にして反応混合物（サンプルＤ）を得た。
【００２４】
製造例５
デンプン加水分解物４００部とエチレングリコール（１モル）５部とを無水トルエン１００部に添加し、以下、製造例１と同様にして反応混合物（サンプルＥ）を得た。
【００２５】
製造例６
デンプン加水分解物１００部と（ポリ）エチレングリコール（４モル）２０部とを無水トルエン１００部に添加し、以下、製造例１と同様にして反応混合物（サンプルＦ）を得た。
【００２６】
製造例７
デンプン加水分解物１００部と（ポリ）エチレングリコール（１２モル）６０部とを無水トルエン１００部に添加し、以下、製造例１と同様にして反応混合物（サンプルＧ）を得た。
【００２７】
製造例８
デンプン加水分解物１００部と（ポリ）エチレングリコール（２４モル）１２０部とを無水トルエン１００部に添加し、以下、製造例１と同様にして反応混合物（サンプルＨ）を得た。
【００２８】
製造例９
デンプン加水分解物１００部と（ポリ）エチレングリコール（５０モル）２５０部とを無水トルエン１００部に添加し、以下、製造例１と同様にして反応混合物（サンプルＩ）を得た。
【００２９】
製造例１０
デンプン加水分解物１００部と（ポリ）エチレングリコール（１００モル）５００部とを無水トルエン１００部に添加し、以下、製造例１と同様にして反応混合物（サンプルＪ）を得た。
【００３０】
製造例１１
デンプン加水分解物１００部と（ポリ）プロピレングリコール（１モル）１０部とを無水トルエン１００部に添加し、以下、製造例１と同様にして反応混合物（サンプルＫ）を得た。
【００３１】
製造例１２
デンプン加水分解物１００部と（ポリ）プロピレングリコール（４モル）４０部とを無水トルエン１００部に添加し、以下、製造例１と同様にして反応混合物（サンプルＬ）を得た。
【００３２】
以下に、本発明のセメント添加剤をモルタルおよびコンクリートに使用した場合の具体例を示すが、本発明はこれらの実施態様例によって限定されるものではない。
【実施例】
【００３３】
１）モルタルとコンクリートの配合、調製および使用材料
１−１）モルタル
モルタルについては、練混ぜ量が２．５リットルとなるように表１に示した配合により、それぞれの材料を計量し、ＡＳＴＭモルタルミキサに全材料を投入した後、１２０秒間練混ぜを行い調製した。このモルタルのフロー値および空気量は、１０８〜２４８ｍｍ、３．１〜６．４容積％の範囲内であった。
【００３４】
１−２）コンクリート
コンクリートについては、表２に示した配合により、目標スランプ１８．０±０．５ｃｍ、目標空気量４．５±０．５容積％に設計し、練混ぜ量が８０リツトルとなるようにそれぞれ材料を計量し、１００リットルパン型強制ミキサに全材料を投入した後、９０秒間練混ぜを行い調製した。
【００３５】
【表１】
0003585968.tif 000002
【００３６】
【表２】
0003585968.tif 000003
【００３７】
１−３）使用材料
ａ）細骨材：大井川水系陸砂（比重＝２．５８、粗粒率＝２．７６）
ｂ）粗骨材：青梅産硬質砂岩砕石（比重＝２．６５、最大粒径＝２０ｍｍ）
ｃ）セメント：普通ポルトランドセメント（比重＝３．１６、小野田、住友、三菱社製セメントを等量混合した）
ｄ）減水剤：メタクリル酸塩とメタクリレートとの共重合体を成分とするポリカルボン酸塩（以下、ＰＣＡと略記する）、
スチレンとマレエートとの共重合体を主成分とするポリカルボン酸塩（以下、ＳＭＡと略記する）、
リグニンスルホン酸塩（以下、Ｌｉｇと略記する）、
メラミンスルホン酸塩ホルマリン縮合物塩（以下、ＭＳと略記する）
【００３８】
ｅ）糖類の水素添加物：
東和化成工業社製Ｄ−ソルビット、ＰＯ−２０および日研化学社製ソルビトールＦ、エスイー１００を必要に応じて限外濾過装置により、下記ｂ１〜ｂ３の各平均分子量のものを画分し、得られたｂ１，ｂ２，ｂ３のものを各実施例ごとに調製した。
ｂ１：平均分子量１８０〜３００未満のもの
ｂ２：平均分子量３００〜４，０００未満のもの
ｂ３：平均分子量４，０００以上のもの
【００３９】
ｆ）糖類と多価アルコールとの反応混合物（前掲製造例参照）：
サンプルＡ：平均分子量＝３，０００
サンプルＢ：平均分子量＝３，１００
サンプルＣ：平均分子量＝３，１００
サンプルＤ：平均分子量＝３，０００
サンプルＥ：平均分子量＝２，９００
サンプルＦ：平均分子量＝３，１００
サンプルＧ：平均分子量＝３，３００
サンプルＨ：平均分子量＝３，８００
サンプルＩ：平均分子量＝５，４００
サンプルＪ：平均分子量＝９，８００
サンプルＫ：平均分子量＝２，９００
サンプルＬ：平均分子量＝３，１００
サンプルＭ：ＰＯ−２０とポリエチレングリコールとの反応混合物、東和化成社製、平均分子量＝３，２００
サンプルＮ：デンプン加水分解物とグリセリンとの反応混合物、東和化成社製、平均分子量＝３５０
サンプルＯ：デンプン加水分解物とプロピレングリコールとの反応混合物、東和化成社製、平均分子量＝２５０）
サンプルＰ：デンプン加水分解物とポリエチレングリコールとの反応混合物、平均分子量＝１３，０００、エチレングリコール２４モル
サンプルＱ：デンプン加水分解物とポリエチレングリコールとの反応混合物、平均分子量＝５，１００、エチレングリコール１２０モル
【００４０】
２）モルタルとコンクリートの試験方法
２−１）モルタル
モルタルについては、フロー値、空気量を測定して、減水性、空気連行性を評価した。これらの結果は表３および表４に示されている。
ａ）フロー値  ：Ｊ１Ｓ  Ａ  ５２０１による。
ｂ）空気量    ：Ｊ１Ｓ  Ａ  １１１６による。
ｃ）減水性評価：添加剤使用時のフロー値とプレーンモルタルとのフロー値の差により、減水性を評価した。
ｄ）減水性の相乗的向上の有無：
：減水剤の減水性の増加量が、相乗的に向上しているか、あるいは総和であるかを示した。
【００４１】
２−２）コンクリート
コンクリートについては、凝結時間、ブリーディング量およびワーカビリティー（目視観察）を評価し、さらに、材令２８日における圧縮強度も測定した。これらの結果は、表５に示されている。
ａ）スランプ：ＪＩＳ  Ａ  １１０１による。
ｂ）空気量  ：ＪＩＳ  Ａ  １１２８による。
ｃ）凝結時間：ＪＩＳ  Ａ  ６２０４による。
ｄ）ブリーディング量：ＪＩＳ  Ａ  １１２３による。
ｅ）目視観察：ワーカビリティーを目視観察により下記のように評価した。
Ａ（良好）：細骨材と粗骨材が一体となってスランプが変形し、スランプの下部と上部が滑らかに移動する状態。
Ｂ（普通）：粗骨材が目立ち、部分的なスランプ変形で、スランプの下部と上部の移動度合いが異なる状態。
Ｃ（悪い）：粗骨材が著しく目立ち、さらにスランプが変形する際、スランプが崩れてしまう状態。
ｆ）圧縮強度：ＪＩＳ  Ａ  １１１８、ＪＩＳ  Ａ  １１３２による。
【００４２】
３）試験結果
３−１）モルタル
モルタルについての試験の結果は表３および表４に示されている。表３および表４には、実施例１〜３２ならびに減水性、空気連行性を対比するために、減水剤あるいは他のセメント添加剤を全く添加しないプレーンモルタル（比較例１）、減水剤のみ（比較例２）、糖類の水素添加物のみ（比較例３〜６）、および減水剤に糖類の水素添加物を配合したもの（比較例７〜１４）、糖類と多価アルコールとの反応混合物のみを添加したもの（比較例１５〜１８）、更に、減水剤および平均分子量が１３，０００の糖類と多価アルコールとの反応混合物とを配合したもの（比較例１９）、糖類にアルキレングリコール１２０モルを反応せしめて得られた反応混合物のもの（比較例２０）をそれぞれ用いて行った試験結果を示した。
表３および表４に示された結果に見られるとおり、本発明のセメント添加剤をモルタルに使用した場合（実施例１〜３２）についてみると、次の効果が確認される。
【００４３】
ａ）減水性の増加量
比較例１は、添加剤を全く使用しないプレーンモルタルであり、このモルタルのフロー値を基準として減水剤の増加量を評価した。
実施例１〜５は、ｂ１とｂ２の配合割合を変化させた場合であり、ｂ１が７０〜３０重量％、ｂ２が３０〜７０重量％の範囲にある場合、減水剤の減水性と糖類の水素添加物の減水性との相加的な減水性を越え、相乗的な減水性を示し、減水性の著しい向上が認められる。これに対して、比較例１０，１１はｂ１とｂ２との配合割合においてｂ１が７０〜３０重量％、ｂ２が３０〜７０重量％の範囲から逸脱した場合であるが、この場合には、減水剤の減水性と糖類の水素添加物の減水性との相加的な減水性を示すにすぎない。
【００４４】
実施例６〜８は、ｂ３の配合量を変化させた場合であり、その配合量が糖類の水素添加物の全量の３０重量％以下である場合には、凝集性が認められず、減水剤の減水性と糖類の水素添加物の減水性との相加的な減水性を越え、相乗的な減水性を示し、減水性の著しい向上が認められる。これに対して、比較例９、比較例１２は、ｂ３の配合量が糖類の水素添加物の全量の３０重量％を越える場合であるが、この場合には、モルタルは凝集する。なお、ｂ３を単独で使用した比較例５は、凝集性が極めて大である。
【００４５】
実施例９，１０は、減水剤と糖類の水素添加物との配合割合を変化させた場合であり、減水剤７５〜２５重量％、糖類の水素添加物２５〜７５重量％の範囲にある場合、減水剤の減水性と糖類の水素添加物の減水性との相加的な減水性を越え、相乗的な減水性を示し、減水性の著しい向上が認められる。これに対して、比較例１３，１４は減水剤７５〜２５重量％、糖類の水素添加物２５〜７５重量％の範囲を逸脱した場合であるが、この場合には、減水剤の減水性と糖類の水素添加物の減水性との相加的な減水性を示すにすぎない。
【００４６】
実施例１１〜１３は、減水剤として、ポリカルボン酸塩（ＰＣＡ）に、他の成分としてリグニンスルホン酸塩（Ｌｉｇ）、メラミンスルホン酸塩ホルマリン縮合物（ＭＳ）、ナフタリンスルホン酸塩ホルマリン縮合物（ＢＮＳ）を配合した場合であるが、ポリカルボン酸塩と他の成分の異なる減水剤を配合しても、減水剤の減水性と糖類の水素添加物の減水性との相加的な減水性を越え、相乗的な減水性を示し、減水性の著しい向上が認められた。
【００４７】
実施例１４は、減水剤として、ポリカルボン酸塩（ＳＭＡ）を配合した場合であるが、減水剤の減水性と糖類の水素添加物の減水性との相加的な減水性を越え、相乗的な減水性を示し、減水性の著しい向上が認められた。
【００４８】
なお、比較例６は、ｂ１，ｂ２を１：１で配合したものを使用した場合であるが、この場合には、ｂ１の減水性とｂ２の減水性との相加的な減水性が示されている。また、比較例７および８は、減水剤とｂ１，ｂ２のそれぞれ単独とを配合して使用した場合であるが、この場合には、減水剤の減水性とｂ１あるいはｂ２の減水性との相加的な減水性を示すにすぎない。
【００４９】
実施例１５〜３２は、減水剤と糖類と多価アルコールとの反応混合物とを特定の割合で配合した場合であるが、この場合も糖類の水素添加物を用いたとき（実施例１〜１４）と同様の挙動を示した。このことは、実施例１５と比較例２および比較例１５との比較からも明らかである。比較例１９は、減水剤と平均分子量が１３，０００の糖類と多価アルコールとの反応混合物とを配合した場合であるが、この場合には、減水剤の減水性が低下し凝集作用が認められた。
【００５０】
ｂ）空気速行性
実施例１〜３２の空気量を比較例２と対比してみるとほぼ同等であり、過剰に空気を連行しない。しかし、比較例２０は、糖類にアルキレングリコールの１２０モルを反応せしめて得られた反応混合物の場合であるが、空気量の増加が著しい。
【００５１】
【表３】
0003585968.tif 000004
【００５２】
【表４】
0003585968.tif 000005
【００５３】
３−２）コンクリート
コンクリートについての試験の結果は表５に示されている。表５に示されたコンクリートは、いずれもスランプ値１８．０±０．５ｃｍ、空気量４．５±０．５％に調整したものである。表５には、実施例３３〜４５ならびに凝結時間、圧縮強度、ブリーディング量およびワーカビリティーを対比するために、減水剤のみを添加したコンクリート（比較例２１〜２４）を用いて行った試験結果を示した。
表５に示された結果に見られるとおり、本発明のセメント添加剤をコンクリートに使用した場合（実施例３３〜４５）についてみると、次の効果が確認される。
【００５４】
ａ）減水性の増加
実施例３３〜４５と比較例２１〜２４との対比より明らかなように、実施例は添加剤の添加量が比較例より少ない場合でも、ほぼ同一のスランプが得られており、減水性が向上したことがわかる。
【００５５】
ｂ）空気連行性
試験に際して、消泡剤を使用することなく、空気量は４．５±０．５％の範囲にあり、空気連行性は小さい。
【００５６】
ｃ）ブリーディング量
比較例との対比により明らかなように、いずれの実施例もブリーディング量は著しく減少しており、材料の分離が抑制されている。
【００５７】
ｄ）ワーカビリティー（目視観察）
比較例との対比により明らかなように、いずれの実施例も良好なワーカビリティーを示す。
【００５８】
ｅ）凝結時間
比較例との対比より明らかなように、いずれの実施例においても凝結時間は、減水剤を単独で使用した場合と同等もしくは２０〜３０分程度早くなり、凝結遅延を示さない。
【００５９】
ｆ）圧縮強度（材令２８日）
比較例との対比より明らかなように、いずれの実施例においても減水剤を単独で使用した場合と同程度の圧縮強度を示す。
【００６０】
【表５】
0003585968.tif 000006
【００６１】
【発明の効果】
以上詳述したところから明らかなとおり、本発明のセメント添加剤は、減水剤と糖類の水素添加物および／または糖類と多価アルコールとの反応混合物とを特定割合で配合せしめることにより、減水性における両者の相乗的効果によって、高い減水性を発揮し、セメント組成物の単位水量を低減し、ブリーディングを抑制し、ワーカビリティーやポンパビリティーを改善し、かつ、過剰の空気速行性や凝結遅延性がなく、耐久性を向上させるという、極めて優れた作用効果を奏するものである。